(57)【特許請求の範囲】
【請求項１】
基油をモリブデンジチオカルバメート、亜鉛ナフテネート及び１種又はそれ以上の金属ジチオホスフェートと組み合わせて含む潤滑組成物に更に増稠剤を組み合わせて含む潤滑グリースであって、モリブデンジチオカルバメート中のモリブデン対金属ジチオホスフェートの重量比が２：１〜１：２０の範囲であり、そして金属ジチオホスフェート対亜鉛ナフテネートの量の重量比が０．８５：１０〜０．８５：０．０５の範囲であり、そしてモリブデンジチオカルバメート中のモリブデン対亜鉛ナフテネート中の亜鉛の重量比が１５：１〜１：４の範囲である該潤滑グリース。
【請求項２】
１種又はそれ以上の金属ジチオカルバメートをさらに含む請求項１に記載の潤滑グリース。
【請求項３】
モリブデンジチオカルバメートからのモリブデンを０．０４〜２．５重量％の量含む請求項１又は２に記載の潤滑グリース。
【請求項４】
亜鉛ナフテネートを０．０５〜１２．０重量％の量含む請求項１〜３のいずれか１項に記載の潤滑グリース。
【請求項５】
上記１種又はそれ以上の金属ジチオホスフェ−トを０．１〜１０重量％の量含む請求項１〜４のいずれか１項に記載の潤滑グリース。
【請求項６】
増稠剤が尿素化合物を含む、請求項１〜５のいずれか１項に記載の潤滑グリース。
【請求項７】
請求項１〜６のいずれか１項に記載の潤滑グリースを用いてパッキングすることを含む、等速継手の潤滑方法。
【発明の詳細な説明】
【０００１】
本発明は潤滑組成物、限定はしないが特にそのような組成物を含む潤滑グリース、及び限定はしないがとりわけ突入（plunging）等速継手のような等速継手における使用のための潤滑グリースに関する。
【０００２】
等速継手はフロントエンジン／前輪駆動車、独立懸架装置を使用した自動車又は四輪駆動自動車において使用される。等速継手（ＣＶＪ）は、最終減速ギヤから道路車輪軸へ駆動を等回転速度で伝達する一般の継手の特殊な型である。主要な２種類の等速継手は突入及び固定等速継手であり、そして通常、自動車において好適に組み合わせて使用される。突入ＣＶＪは軸方向の滑動を許容することができるが、固定ＣＶＪは軸方向の移動を許容しない。突入継手の機械的構成は、継手がある角度をなしていたり回転を受ける場合に複雑な横揺れ及び滑動運動を受け、そしてそれらの運動に対する摩擦抵抗は、一定の運転条件下で自動車に振動、音響上の唸り騒音（beating noise ）及び小さな横揺れ運動を生じさせることが知られている。このような騒音、振動及び運動は自動車の所有者にとって不快になりうる。
従って突入等速継手における摩擦力並びに車において体験する騒音及び振動を低下させるように、ＣＶＪグリースを配合してこれらの摩擦特性を改善する試みがなされた。そこでは、多数の研究が、それらの騒音及び振動と一定の実験室用摩擦試験機により測定された摩擦係数との間の有用な相関を示した。特に、騒音及び振動を改善するための低摩擦等速継手グリース開発の有用な指針を提供する多くの研究中に、ＳＲＶ（Ｓｃｈｗｉｎｇｕｎｇｓ  Ｒｅｉｂｕｎｇ  ｕｎｄ  Ｖｅｒｓｃｈｌｅｉｓｓ）実験室用摩擦試験機（Ｏｐｔｉｍｏｌ  Ｉｎｓｔｒｕｍｅｎｔｓ製）が見出される。
【０００３】
そのような等速継手に通常使用される潤滑グリースの例としては、増稠剤としてカルシウム複合(complex）石鹸を含むグリース；増稠剤としてリチウム石鹸を含むグリース；増稠剤としてリチウム複合物(complex）を含むグリース；及び増稠剤としてポリ尿素を含むグリースがある。しかし、増稠剤は粘土、並びにカルシウム、ナトリウム、アルミニウム及びバリウムの脂肪酸石鹸を含む種々の物質の１つであってもよい。
潤滑グリースに使用される基油は、本質的には通常の油潤滑のために選択される油と同種である。基油は鉱物及び／又は合成起源であることができる。鉱物起源の基油は鉱油であってもよく、例えば溶剤精製又は水素処理により製造される。合成起源の基油は一般的にＣ10-50 炭化水素ポリマーの混合物であり、例えばアルファ−オレフィンの液体ポリマーである。それらは慣用のエステル、例えばポリオールエステルでもよい。基油はそれらの油の混合物であってもよい。好ましくは、基油は「ＨＶＩ」又は「ＭＶＩＮ」という名称でＲｏｙａｌ  Ｄｕｔｃｈ／Ｓｈｅｌｌ  Ｇｒｏｕｐ  ｏｆ  Ｃｏｍｐａｎｙにより市販される鉱物起源のもの、ポリアルファオレフィン、又はそれらの混合物である。「ＸＨＶＩ」（商標）の名称においてＲｏｙａｌ  Ｄｕｔｃｈ／Ｓｈｅｌｌ  Ｇｒｏｕｐ  ｏｆ  Ｃｏｍｐａｎｙにより市販されるもののような、ワックスの水素異性化により製造される種類の基油も含むことができる。
【０００４】
潤滑グリースは、好ましくは２〜２０重量％の増稠剤を含み、好ましくは５〜２０重量％含む。
リチウム石鹸増稠グリースは、長い間良く知られている。一般的にリチウム石鹸はＣ10-24 、好ましくはＣ15-18 飽和又は不飽和脂肪酸、あるいはそれらの誘導体に由来する。一定の誘導体は水素化ひまし油であり、それは１２−ヒドロキシステアリン酸のグリセリドである。
１２−ヒドロキシステアリン酸は特に好ましい脂肪酸である。
複合増稠剤を用いて増稠されたグリースはよく知られている。それらは脂肪酸塩の他に複合剤(complexing agent)を増稠剤中に導入し、それは通常低〜中程度の分子量の酸又は二塩基酸あるいはその塩、例えば安息香酸又はホウ酸あるいはリチウムボレートである。
グリース中で増稠剤として使用される尿素化合物は、それらの分子構造中に尿素基（−ＮＨＣＯＮＨ−）を含む。これらの化合物には、尿素結合の数に応じてモノ−、ジ−又はポリ−尿素化合物を含む。
【０００５】
種々の慣用グリース添加剤を、その適用分野において通常使用される量で潤滑グリース内に導入することができ、酸化安定性、粘着性、極圧特性及び腐食抑制など一定の望ましい性質をグリースに授与することができる。好適な添加剤は１種又はそれ以上の極圧／抗摩耗剤、例えば亜鉛ジアルキル又はジアリールジチオホスフェートのような亜鉛塩、ボレート、置換チアジアゾール、例えばジアルコキシアミンと置換有機ホスフェートとの反応により製造される高分子窒素／燐化合物、アミンホスフェート、天然又は合成起源硫化鯨油、硫化ラード、硫化エステル、硫化脂肪酸エステル、及び類似した硫化物質、例えば式（ＯＲ)3Ｐ＝Ｏ〔式中、Ｒはアルキル、アリール又はアラルキル基〕の有機ホスフェート及びトリフェニルホスホロチオネート；カルシウム又はマグネシウムアルキルサリチレート若しくはアルキルアリールスルホネートのような、１種又はそれ以上の塩基側(overbased）金属含有清浄剤；ポリイソブテニル無水コハク酸とアミン又はエステルとの反応生成物のような１種又はそれ以上の無粉塵分散剤添加剤；１種又はそれ以上の、ヒンダードフェノール又はアミン（例えばフェニルアルファナフチルアミン、ジフェニルアミン又はアルキル化ジフェニルアミン）のような酸化防止剤；カルシウム、アルキル化ベンゼンスルホン酸及びアルキル化ベンゼン石油スルホン酸のカルシウム塩、並びにコハク酸誘導体を用いて随意に中和された酸素化炭化水素のような１種又はそれ以上の防錆添加剤、又は摩擦緩和剤；１種又はそれ以上の粘度指数向上剤；１種又はそれ以上の流動点降下剤；及び１種又はそれ以上の粘着剤を含む。グラファイト、微粉砕ＭｏＳ2 、雲母、金属粉、及びポリエチレンワックスのような種々のポリマーのような固形物質も、特定の性質を授与するために加えることが出来る。
【０００６】
油溶性のモリブデンジチオカルバメート（ＭｏＤＴＣ）を用いた研究（ＰＣＨ  Ｍｉｔｃｈｅｌｌ，  Ｗｅａｒ  １００  （１９８４）  ２８１；  Ｈ  Ｉｓｏｙａｍａ  ａｎｄ  Ｔ  Ｓａｋｕｒａｉ，  Ｔｒｉｂｏｌｏｇｙ  Ｉｎｔｅｒｎａｔｉｏｎａｌ  ７  （１９７４）  １５１；Ｅ  Ｒ  Ｂｒａｉｔｈｗａｉｔｅ  ａｎｄ  Ａ  Ｂ  Ｇｒｅｅｎｅ，  Ｗｅａｒ  ４６  （１９７８）  ４０５；ａｎｄ  Ｙ  Ｙａｍａｍｏｔｏ  ａｎｄ  Ｓ  Ｇｏｎｄｏ，Ｔｒｉｂｏｌｏｇｙ  Ｔｒａｎｓ．，  ３２  （１９８９）  ２５１）及び硫黄含有物質の存在下での他の有機モリブデン化合物を用いた研究（Ｙ  Ｙａｍａｍｏｔｏ，  Ｓ  Ｇｏｎｄｏ，Ｔ  Ｋａｍａｋｕｒａ  ａｎｄ  Ｍ  Ｋｏｎｉｓｉ，  Ｗｅａｒ  １２０  （１９８７）  ５１；Ｙ  Ｙａｍａｍｏｔｏ，  Ｓ  Ｇｏｎｄｏ，Ｔ  Ｋａｍａｋｕｒａ  ａｎｄ  Ｎ  Ｔａｎａｋａ，  Ｗｅａｒ  １１２  （１９８６）  ７９；Ａ  Ｂ  Ｇｒｅｅｎｅ  ａｎｄ  Ｔ  Ｊ  Ｒｉｄｓｏｎ  ＳＡＥ  Ｔｅｃｈｎｉｃａｌ  Ｐａｐｅｒ  ８１１１８７  Ｗａｒｒｅｎｄａｌｅ  ＰＡ，  １９８１；  ａｎｄ  Ｉ  Ｆｅｎｇ，  Ｗ  Ｐｅｒｉｌｓｔｅｉｎ  ａｎｄ  Ｍ  Ｒ  Ａｄａｍｓ  ＡＳＬＥ  Ｔｒａｎｓ．，  ６  （１９６３）  ６０）は、摩擦及び摩耗の低下に効果的であることを示した。
硫黄と結合したモリブデンの存在（Ａ．Ｂ．  Ｇｒｅｅｎｅ  ａｎｄ  Ｔ．Ｊ．  Ｒｉｄｓｏｎ  ＳＡＥ  Ｔｅｃｈｎｉｃａｌ  Ｐａｐｅｒ  ８１１１８７  Ｗａｒｒｅｎｄａｌｅ  ＰＡ，  １９８１）、及び場合により燐の存在（Ｙ  Ｙａｍａｍｏｔｏ，  Ｓ  Ｇｏｎｄｏ，  Ｔ  Ｋａｍａｋｕｒａ  ａｎｄ  Ｍ  Ｋｏｎｉｓｉ，  Ｗｅａｒ  １２０  （１９８７）  ５１）は、低摩擦を達成するために必要な条件であることを表している。
【０００７】
硫黄の供給源は、モリブデン化合物と組み合わせて使用する添加剤からであってもよく（Ｋ  Ｋｕｂｏ，  Ｙ  Ｈａｍａｄａ，  Ｋ  Ｍｏｒｉｋｉ  ａｎｄ  Ｍ  Ｋｉｂｕｋａｗａ，  Ｊａｐａｎｅｓｅ  Ｊｏｕｒｎａｌ  ｏｆ  Ｔｒｉｂｏｌｏｇｙ，  ３４  （１９８９）  ３０７）、一般的には亜鉛ジチオホスフェート（ＺｎＤＴＰ）であり、使用される基油から（Ｙ  Ｙａｍａｍｏｔｏ，  Ｓ  Ｇｏｎｄｏ，  Ｔ  Ｋａｍａｋｕｒａ  ａｎｄ  Ｎ  Ｔａｎａｋａ，  Ｗｅａｒ  １１２  （１９８６）  ７９）又は（ＭｏＤＴＣの場合のように）モリブデン化合物自体との化学的結合を通してでよい。文献には多くの例があるが、有機モリブデン−硫黄化合物の油への添加は摩擦の低下を生じない。有機モリブデンと組み合わせて使用する硫黄の供給源は重要であるように見える；あるＺｎＤＴＰ種は摩擦を低下させるが、それ以外は摩擦増加を生じる（Ｋ  Ｋｕｂｏ，  Ｙ  Ｈａｍａｄａ，  Ｋ  Ｍｏｒｉｋｉ  ａｎｄ  Ｍ  Ｋｉｂｕｋａｗａ，  Ｊａｐａｎｅｓｅ  Ｊｏｕｒｎａｌ  ｏｆ  Ｔｒｉｂｏｌｏｇｙ，  ３４  （１９８９）  ３０７）。
ＮＴＮ研究（ＳＡＥ  Ｔｅｃｈｎｉｃａｌ  Ｐａｐｅｒ  ８７１９８５；  Ｔｈｅ  Ｄｅｖｅｌｏｐｍｅｎｔ  ｏｆ  Ｌｏｗ  Ｆｒｉｃｔｉｏｎ  ａｎｄ  Ａｎｔｉ−Ｆｒｅｔｔｉｎｇ  Ｃｏｒｒｏｓｉｏｎ  Ｇｒｅａｓｅｓ  ｆｏｒ  ＣＶＪ  ａｎｄ  Ｗｈｅｅｌ  Ｂｅａｒｉｎｇ  Ａｐｐｌｉｃａｔｉｏｎｓ，  Ｍ  Ｋａｔｏ  ａｎｄ  Ｔ  Ｓａｔｏ  ｏｆ  ＮＴＮ  Ｔｏｙｏ  Ｃｏ  Ｌｔｄ）において、最大の摩擦低下が見られたのは、モリブデンジチオホスフェート（ＭｏＤＴＰ）がＺｎＤＴＰとともにポリ尿素ベースグリース中に含まれた場合であった。ＺｎＤＴＰとともにＭｏＤＴＣをポリ尿素グリースに添加すると、より小さい摩擦低下を生じた。
【０００８】
本発明については、ＭｏＤＴＣ及び金属ジチオホスフェートの組み合わせへの亜鉛ナフテネートの添加が、これらの添加剤の摩擦特性を改善しうることを発見した。この効果は驚くべきことである、なぜならモリブデンジチオカルバメート単独での亜鉛ナフテネートの添加は摩擦係数の低下を生じず、実際には摩擦係数の上昇を示すからである。
従って、驚くべきことにモリブデンジチオカルバメート、金属ジチオホスフェート及び亜鉛ナフテネートの組み合わせは、潤滑組成物、特にグリース中での摩擦低下剤として相乗的に作用するとともに、良好な低い抗摩耗特性を保持することを発見した。試験したモリブデンジチオカルバメート単独又は他の二種の成分のうち一種と組み合わせての使用に反して、該摩擦低下は全く意外であることがわかる。
ＷＯ９７／０３１５２は基油、二硫化モリブデン、亜鉛ナフテネート及び亜鉛ジチオホスフェート、並びに随意に亜鉛ジチオカルバメートを含む潤滑組成物を開示する。この文献中には、そこから本発明による化合物の組み合わせが良好な摩擦低下剤であることを誘導できる情報はない。  
【０００９】
従って本発明の第一の面は、基油、並びに摩擦低下添加剤パッケージとしてモリブデンジチオカルバメート、亜鉛ナフテネート及び１種又はそれ以上の金属ジチオホスフェート、並びに随意に１種又はそれ以上のさらなる金属ジチオカルバメートの組み合わせを含む潤滑組成物を提供する。
好ましくはモリブデンジチオカルバメートは一般式：
【化１】
0004309044.tif 000002
〔ここで、該一般化構造中の４つの取りうるＲ基であるＲ１、Ｒ２、Ｒ３及びＲ４（Ｒ１及びＲ２のみが表されている）は、同種又は異種であり、Ｒ１〜Ｒ４はそれぞれＣ１〜Ｃ３０炭化水素又は水素である〕
の硫化オキシモリブデンジチオカルバメートである。
好ましくは、ｍ＋ｎ＝４であり、そしてｍ及びｎは整数であってもなくてもよい。
好ましくはＲ１〜Ｒ４はそれぞれ独立して炭素数１〜２４の第一又は第二アルキル基、炭素数６〜２６のシクロアルキル基又は炭素数６〜３０のアルキルアリール基、あるいは水素を表す。
【００１０】
Ｒ1 〜Ｒ4 はＭｏＤＴＣの溶解性に影響を与えるように選択することができる。
金属ジチオホスフェート及び／又は金属ジチオカルバメート中の金属は、好ましくは独立して亜鉛、モリブデン、スズ、マンガン、タングステン及びビスマスから選択される。
好ましくは、一種又はそれ以上の金属ジチオホスフェートは亜鉛ジアルキル−、ジアリール−又はアルキルアリール−ジチオホスフェートから選択され、１種又はそれ以上の金属ジチオカルバメートは亜鉛ジアルキル−、ジアリール−又はアルキルアリール−ジチオカルバメートから選択され、このジチオホスフェート及び／又はジチオカルバメートにおいて、任意のアルキル部分は直鎖又は分岐鎖で、好ましくは１〜１２の炭素原子を含む。
本発明によれば、本発明の潤滑組成物と組み合わせた増稠剤を含む潤滑グリースも提供する。
【００１１】
本発明の潤滑グリースにおいて、好ましくはモリブデンジチオカルバメート中のモリブデン対全金属ジチオホスフェートの重量比は２：１〜１：２０の範囲であり、そして金属ジチオホスフェート対亜鉛ナフテネートの重量比は０．８５：１０〜０．８５：０．０５の範囲であり、そしてモリブデンジチオカルバメート中のモリブデン対亜鉛ナフテネート中の亜鉛の重量比は１５：１〜１：４の範囲である。
油溶性モリブデンジチオカルバメートについては、より好ましくは、モリブデンジチオカルバメート中のモリブデン対金属ジチオホスフェートの重量比は０．８：１．７〜０．１４：１．７の範囲であり、そして金属ジチオホスフェート対亜鉛ナフテネートの重量比は０．８５：４．８〜０．８５：０．６であり、そしてモリブデンジチオカルバメート中のモリブデン対亜鉛ナフテネート中の亜鉛の重量比は５：１〜１：１．６の範囲である。
油不溶性モリブデンジチオカルバメートについては、より好ましくは、モリブデンジチオカルバメート中のモリブデン対金属ジチオホスフェートの重量比は１：１〜１：６．２の範囲であり、そして金属ジチオホスフェート対亜鉛ナフテネートの重量比は０．８５：４．８〜０．８５：０．６の範囲であり、そしてモリブデンジチオカルバメート中のモリブデン対亜鉛ナフテネート中の亜鉛の重量比は１０．３：１〜１：０．８の範囲である。
【００１２】
上記において一般的に亜鉛ナフテネートとは、選択された原油留分から、一般的にはその留分と水酸化ナトリウム溶液とを反応させ、その後酸性化及び精製することにより誘導されるナフテン酸の複合混合物を表す。好ましくはナフテン酸は、１５０〜５００の範囲内、より好ましくは１８０〜３３０の分子量を、亜鉛化合物との反応の前に有することが好ましい。好ましくは亜鉛ナフテネート混合物中の亜鉛元素の含有率は、１〜２５％、より好ましくは５〜２０％、最も好ましくは９．０〜１５．４％である。
本発明による潤滑グリースは、好ましくはモリブデンジチオカルバメートからのモリブデンを０．０４〜２．５重量％（Ｍｏ）の量含み、より好ましくは油溶性モリブデンジチオカルバメートについては０．０８〜０．６重量％（Ｍｏ）の量含み、そして油不溶性モリブデンジチオカルバメートについては０．０８〜１．４重量％（Ｍｏ）の量含む。好ましくは、さらに上記１種又はそれ以上の金属ジチオホスフェートを合計で０．１〜１０重量％、より好ましくは０．３〜３．５重量％の量含む。さらに亜鉛ナフテネートを０．０５〜１２．０重量％、より好ましくは０．３〜３．５重量％の量含む。
本発明の摩擦低下添加剤は、二硫化モリブデンを含む必要はない。そのうえ本発明の潤滑組成物は実質量の二硫化モリブデンを含まない。とりわけ潤滑組成物は、好ましくは０．５重量％未満の二硫化モリブデンを含み、より好ましくは０．３重量％未満の二硫化モリブデンを含み、最も好ましくは二硫化モリブデンを含まない。
【００１３】
増稠剤は好ましくは尿素化合物、単純リチウム石鹸又は複合リチウム石鹸を含む。好ましい尿素化合物はポリ尿素化合物である。適切な増稠剤は潤滑グリース技術においてよく知られている。
本発明によって、さらに本発明の潤滑グリースを用いて等速継手をパッキングすることを含む等速継手の潤滑方法を提供する。
本発明によれば、さらに本発明の潤滑グリースを用いてパッキングした等速継手を提供する。
好ましくは、一般的に等速継手は突入等速継手であるが、例えば高速自在継手を含めてもよく、それには固定又は突入型の等速継手若しくはフック型自在継手を含むことができる。
添加剤パッケージに使用されるモリブデンジチオカルバメート（ＭｏＤＴＣ）はしばしば油不溶性であり、おそらく微細分散固体としてグリース中に存在する。
しかし、固体分散添加剤は使用中にグリースから分離しうる。この現象は固体添加剤を含むグリースについて、若干厳しい高温／高速ＣＶＪ試験において経験されている。グリースからの固体の遠心分離の潜在的な問題は、非常に高速な回転速度（約４〜６０００ｒｐｍ）が一般的であるような高速プロペラシャフト（ＨＳＰＳ）用途に導入される自在継手において特に深刻である。
全−油溶性添加剤パッケージを使用したグリースはこの問題を被らない。
高モリブデン及び高硫黄レベルが、良好な摩擦低下を与えるために一般的に必要である。しかし高いモリブデン及び硫黄レベルは組成物の不溶性を増大させる。
【００１４】
本発明の更なる面は、それゆえに基油と、モリブデンジチオカルバメート、亜鉛ナフテート及び１種又はそれ以上の金属ジチオホスフェートの組み合わせを含む油溶性摩擦低下添加剤パッケージとを含む潤滑組成物を提供する。
全−油溶性低摩擦パッケージの使用により、固体添加剤の遠心分離及び分離の恐れなしに高速用途のためのＣＶＪグリースの開発が可能になる。さらに等速突入継手グリース用途では、硬質グリースの使用が可能になり、それは使用中に十分な剛さを保持し、それでいて依然高潤滑浸透力を与える。
効果的な全−油溶性低摩擦パッケージは、高速プロペラシャフト用途の自在継手のためのグリースの開発を可能にする。それは突入継手用途のための潤滑組成物中でも使用でき、その結果、高い潤滑浸透力を有する等速継手グリースを生ずる。場合によっては、１種又はそれ以上のさらなる金属ジチオカルバメートを添加剤パッケージ中に導入してもよい。さらに添加剤は非−油溶性成分を含んでもよい。
該摩擦低下添加剤の組み合わせを、基油及び増稠剤（好ましくはリチウム石鹸、リチウム複合物又は尿素化合物）を含む潤滑グリース中に使用するのが好ましい。
そのような潤滑グリースは、本発明の第一面の好適な態様について述べた種類、好ましくは量、並びに好ましくは相対量の成分を、独立して含むことが好ましい。
本発明を以下の実施例に示すことにより説明する。
【００１５】
実施例
添加剤及びベースグリース
表１は、市販入手できる数種の基本のモリブデンジチオカルバメート（ＭｏＤＴＣ）化合物の詳細である。高モリブデン含有量を有する２種のＭｏＤＴＣ化合物（ＭｏＤＴＣ（３）及びＭｏＤＴＣ（４））は固形物で、そしてほとんど油に不溶性である。
実施例で用いた他の添加剤は：
0004309044.tif 000003
である。
分析は主として、充分に調合されたポリ尿素グリース（ＰＵＧ）中に添加剤を含ませることにより行った。添加剤パッケージはリチウム石鹸及びリチウム複合物増稠ベースグリース及び半合成ジウレアグリースも含ませた。グリースの詳細は関連するデータ表の脚注に示す。
【００１６】
摩擦係数及び摩耗の測定
Ｏｐｔｉｍｏｌ  Ｉｎｓｔｒｕｍｅｎｔ製振動ＳＲＶ摩擦試験機を全ての摩擦及び摩耗測定に、試験形状として平面状ラップ仕上げされた表面上の１０ｍｍ球とともに使用した。一定の試験条件下で２時間の運転の後に摩擦係数を測定した。この一定の試験条件は３００ニュートンの荷重、５０ヘルツの振動数、１．５ｍｍのストローク及び１００℃の温度設定であった。
摩耗は、光学グラティキュールを使用して、各２時間の最後に球上の摩耗傷の径を測定することにより評価した。
結果を表２〜１３に示す。
油溶性ＭｏＤＴＣベース配合物の開発。
実施例１〜５
ＭｏＤＴＣ（２）及びＭｏＤＴＣ（１）間の比較。
比較用ベースラインを得るために、種々の市販グリース（実施例１〜５、参照グリース（ＲＧ））について測定した摩擦係数を表２に要約する。
実施例８〜３９
ＺｎＤＴＰと組み合わせたＭｏＤＴＣ（２）及びＭｏＤＴＣ（１）の摩擦性能をＰＵＧグリース中で比較した（表３、実施例８〜１１）。摩擦係数は一般的に高い（表２中のＲＧと比較）。４％ＭｏＤＴＣ（１）／１．５％ＺｎＤＴＰ（２）の組み合わせ（実施例１１）では、等量のＭｏＤＴＣ（２）配合物より低い摩擦係数（実施例１０）を記録したが、係数は試験の終わりに向かって増加した。
【００１７】
ＰＵＧ中での添加剤のＭｏＤＴＣ（２）との組み合わせ
表３において使用したＺｎＤＴＰ及びＭｏＤＴＣの比率を任意に選択したが、これらの濃度は、低摩擦のための最適条件でありそうにないと理解すべきである。この組み合わせを用いて達成できる最小の摩擦係数を確立するために、ＺｎＤＴＰ（２）含有率の比率を０％〜５０％で変更した（表４の実施例）。ＭｏＤＴＣ（２）単独の使用は、非常に低い摩擦係数を生ずるものの、これらはＲＧ（表２）のものより依然明らかに高い。
表５は、代わりの亜鉛添加剤ＺｎＮａ（１）をＭｏＤＴＣ（２）と組み合わせて使用すると低摩擦を生じないことを示す。
表６は、ＭｏＤＴＣ（２）、ＺｎＮａ（２）及びＺｎＤＴＰ（２）の比率を３種全ての添加剤を含む添加剤混合物中で変更したときの摩擦及び摩耗への影響を示す。摩擦係数及び摩耗はこれら３種の添加剤比率に依存する。ＺｎＮａ（１）とＺｎＤＴＰ（２）の比率を２：１の一定に保持した上で、ＭｏＤＴＣ（２）の濃度を０％〜１２％に変化させることにより最適濃度をさらに調査した（表７）。表６及び表７はＭｏＤＴＣ（２）、ＺｎＮａ（１）及びＺｎＤＴＰ（２）がおよそ４：２：１の場合に摩擦及び摩耗最小になることを示す。
表８は添加剤パッケージの全体濃度を３．５％〜１４％に変化させることの効果を示す。
最適化パッケージにＭｏＤＴＣ（３）を導入する効果
表９は摩擦性能の損失なしに新しい添加剤パッケージにＭｏＤＴＣ（３）を加えることができることを示す。これは、非常に異なったベース流体中の配合実施例３９でも見つかった。１．３％ＭｏＤＴＣ（３）は本質的に８％ＭｏＤＴＣ（２）と同レベルの元素モリブデンを含む。ＭｏＤＴＣ（２）は等しいモリブデンを基準にしてＭｏＤＴＣ（３）よりも効果的なようである。
【００１８】
低コスト極圧添加剤包含の摩擦における効果
より厳しいＣＶＪ用途において、極圧添加剤が耐久性を改善することは可能である。そのような添加剤に対する耐性を試験するため、１．５％硫化オレフィン及び１．５％アミンホスフェート／チオホスフェートの双方を、７％レベル（４％ＭｏＤＴＣ（２））のパッケージを含むＰＵＧに加えた。
リチウム石鹸及びリチウム複合物ベースグリース中の新規パッケージの包含
上記すべての最適化作業はＰＵＧ中で行った。他のグリース増稠剤種に対する添加剤パッケージの適用性を示すために、新規添加剤パッケージ中の３種の添加剤ＭｏＤＴＣ（２）、ＺｎＮａ（１）及びＺｎＤＴＰ（２）をリチウム石鹸及びリチウム複合物ベースグリース中の双方の中に含ませた（表１１）。両グリースの詳細な説明をこの表に示す。
【００１９】
実施例３９
表１２は添加剤パッケージを、非常に異なる基油組成物を使用したポリ尿素グリース中に、摩擦及び摩耗性能の損失無く含ませることが出来ることを示す。ＭｏＤＴＣ（３）自体は有用な極圧特性を有する添加剤であり、この表からＭｏＤＴＣ（３）の包含は、グリースのＳＲＶ摩擦及び摩耗性能に不利に作用しないこともわかる。
上記のように本発明のグリース配合物は、配合物に対し一定の所望の性質を授与する１種又はそれ以上のさらなる添加剤を含むことが出来る。特に、ボレート、置換チアジアゾール、高分子窒素／燐化合物、アミンホスフェート、硫化エステル及びトリフェニルホスホロチオネートのようなさらなる極圧／抗摩耗剤を含むことができる。
ＺｎＤＴＣ
比較として、３重量％亜鉛ジチオカルバメート、１．５重量％亜鉛ジチオホスフェート（ＺｎＤＴＰ（２））及び２重量％亜鉛ナフテネート（ＺｎＮａ（１））をポリ尿素グリース中に含み、さらに０．５重量％の酸化防止剤を含む組成物の摩擦係数を測定した。
その組成物は０．１２２の摩擦係数を有した。
【００２０】
【表１】
0004309044.tif 000004
【００２１】
【表２】
0004309044.tif 000005
【００２２】
【表３】
0004309044.tif 000006
【００２３】
【表４】
0004309044.tif 000007
【００２４】
【表５】
0004309044.tif 000008
【００２５】
【表６】
0004309044.tif 000009
【００２６】
【表７】
0004309044.tif 000010
【００２７】
【表８】
0004309044.tif 000011
【００２８】
【表９】
0004309044.tif 000012
【００２９】
【表１０】
0004309044.tif 000013
【００３０】
【表１１】
0004309044.tif 000014
【００３１】
リチウム石鹸ベースグリース
増稠剤          ：  ９．１５％水素化ひまし油、１．１２％ＬｉＯＨ．Ｈ2 Ｏ
基油組成        ：  ＭＶＩＮ  １７０（８０％）、ＨＶＩ  １７０（５％）、
ＨＶＩ  １０５（１５％）
添加剤パッケージ：  ０．５％ジフェニルアミン
リチウム複合物ベースグリース
添加剤パッケージ：  ２％Ｖｕｌｋａｎｏｘ  ＨＳ、１％Ｉｒｇａｎｏｘ  Ｌ１
０１
基油組成        ：  ５０％ＨＶＩ−１６０Ｂ、５０％ＨＶＩ  ６５０
増稠剤組成（部）：  ７．７％水素化ひまし油脂肪酸
２．２％ホウ酸
２．６％ＬｉＯＨ．Ｈ2 Ｏ
１．５％カルシウムアルキルサリチレート
１．５％カルシウムオクテート
【００３２】
【表１２】
0004309044.tif 000015
【００３３】
【表１３】
0004309044.tif 000016